ЦЕОЛИТЫ ТИПА ШАБАЗИТА С НИЗКИМ СОДЕРЖАНИЕМ ДИОКСИДА КРЕМНИЯ, ИМЕЮЩИЕ ВЫСОКУЮ КИСЛОТНОСТЬ

1. Микропористый кристаллический материал, имеющий молярное отношение диоксида кремния к оксиду алюминия (SAR) в диапазоне от 10 до 15 и долю Al в каркасе цеолита, которая при определении по адсорбции n-пропиламина составляет 0,63 или более.
2. Микропористый кристаллический материал по п. 1, отличающийся тем, что содержит кристаллическую структуру, имеющую структурный код СНА.
3. Микропористый кристаллический материал по п. 1, отличающийся тем, что доля Al в каркасе цеолита при определении по адсорбции n-пропиламина варьируется от 0,63 до 1,00.
4. Микропористый кристаллический материал по п. 1, отличающийся тем, что SAR варьируется в диапазоне 12-14.
5. Микропористый кристаллический материал по п. 1, отличающийся тем, что дополнительно включает по меньшей мере один каталитически активный металл.
6. Микропористый кристаллический материал по п. 5, отличающийся тем, что по меньшей мере один каталитически активный металл включает медь или железо.
7. Микропористый кристаллический материал по п. 6, отличающийся тем, что каталитически активный металл включает Cu (медь), которая присутствует в атомном соотношении Cu : Al, составляющем по меньшей мере 0,25.
8. Микропористый кристаллический материал по п. 7, отличающийся тем, что после обработки паром при 775-800°С в течение 16 ч указанный материал имеет сохранение XRD, составляющее меньшей мере 65%.
9. Микропористый кристаллический материал по п. 1, отличающийся тем, что указанный материал имеет средний размер кристаллов в диапазоне от 0,5 мкм до 5 мкм.
10. Способ селективного каталитического восстановления оксидов азота в выхлопном газе, содержащий по меньшей мере частичное контактирование указанных выхлопных газов с изделием, содержащим микропористый кристаллический материал, имеющий молярное отношение диоксида кремния к оксиду алюминия (SAR) в диапазоне от 10 до 15 и долю Al, которая при определении по адсорбции n-пропиламина составляет 0,63 или более.
11. Способ по п. 10, отличающийся тем, что этап контактирования выполняют в присутствии аммиака, мочевины, соединения, образующего аммиак, или углеводородного соединения.
12. Способ по п. 10, отличающийся тем, что материал содержит кристаллическую структуру, имеющую структурный код СНА.
13. Способ по п. 10, отличающийся тем, что доля Al в каркасе цеолита при определении по адсорбции n-пропиламина варьируется от 0,63 до 1,00.
14. Способ по п. 10, отличающийся тем, что SAR варьируется в диапазоне 12-14.
15. Способ по п. 10, отличающийся тем, что дополнительно включает по меньшей мере один каталитически активный металл, выбранный из меди или железа.
16. Способ по п. 15, отличающийся тем, что каталитически активный металл включает медь, которая присутствует в атомном соотношении Cu:Al, составляющем по меньшей мере 0,25.
17. Способ по п. 15, отличающийся тем, что после обработки паром при 775-800°С в течение 16 ч материал имеет сохранение XRD, составляющее по меньшей мере 65%.
18. Способ по п. 10, отличающийся тем, что указанный материал имеет средний размер кристаллов в диапазоне от 0,5 мкм до 5 мкм.
19. Способ получения микропористого кристаллического материала, имеющего молярное отношение диоксида кремния к оксиду алюминия (SAR) в диапазоне от 10 до 15 и долю Al в каркасе цеолита, которая при определении по адсорбции n-пропиламина составляет 0,63 или более, содержит
смешивание источников оксида алюминия, диоксида кремния, щелочесодержащей добавки, органического структурообразующего агента, воды и, необязательно, затравочного материала для образования геля;
нагревание геля в автоклаве для образования кристаллического СНА-продукта;
кальцинирование указанного СНА-продукта; и
аммонийный обмен указанного СНА-продукта.
20. Способ по п. 19, отличающийся тем, что дополнительно содержит введение по меньшей мере одного каталитически активного металла в микропористый кристаллический материал посредством жидкофазного или твердофазного ионного обмена, пропитки, прямого синтеза или их комбинаций.
21. Способ по п. 19, отличающийся тем, что по меньшей мере один каталитически активный металл включает медь или железо.
22. Способ по п. 19, отличающийся тем, что каталитически активный металл содержит Cu, которая присутствует в атомном соотношении Cu:Al, составляющем по меньшей мере 0,25.
23. Способ по п. 22, отличающийся тем, что после обработки паром при 775-800°С в течение 16 ч материал имеет сохранение XRD, составляющее по меньшей мере 65%.
24. Способ по п. 19, отличающийся тем, что органический структурообразующий агент содержит гидроксид N,N,N-триметил-1-адамантиламмония.
25. Способ по п. 19, отличающийся тем, что щелочесодержащая добавка содержит источник калия или натрия или их смесь.
26. Способ по п. 19, отличающийся тем, что указанный материал имеет средний размер кристаллов от 0,5 мкм до 5 мкм.